(57)【要約】オフセット等を防止する効果に優れ鮮明な画像を形成することができるとともに、表層と他の層との間の密着性に優れ、外観的にも問題のない定着ベルトを提供する。前記定着ベルトは、チューブ状基材、最外層に設けられフッ素樹脂Ａよりなる表層、及び前記表面に接して設けられるプライマー層を有し、前記プライマー層は、フッ素樹脂Ｂに含フッ素イオン導電剤、例えばフッ素系アルカリ金属塩を配合してなることを特徴とする。
2012029380.tif 000002
【特許請求の範囲】
【請求項１】
チューブ状基材、最外層に設けられフッ素樹脂Ａよりなる表層、及び前記表層に接して設けられるプライマー層を有し、
前記プライマー層は、フッ素樹脂Ｂと含フッ素イオン導電剤を含有していることを特徴とする定着ベルト。
【請求項２】
前記含フッ素イオン導電剤が、ペンタフルオロエタンスルホン酸カリウム、トリフルオロメタンスルホン酸カリウム及びトリフルオロメタンスルホン酸リチウムからなる群より選ばれる１種以上であることを特徴とする請求項１に記載の定着ベルト。
【請求項３】
前記含フッ素イオン導電剤の配合割合がフッ素樹脂Ｂと含フッ素イオン導電剤の合計量に対して、１〜４０重量％であることを特徴とする請求項１又は請求項２に記載の定着ベルト。
【請求項４】
前記チューブ状基材が、金属又はポリイミドのチューブであることを特徴とする請求項１ないし請求項３のいずれか１項に記載の定着ベルト。
【請求項５】
前記プライマー層とチューブ状基材の間に、さらに弾性層を有することを特徴とする請求項１ないし請求項４のいずれか１項に記載の定着ベルト。
【発明の詳細な説明】
【技術分野】
【０００１】
本発明は、画像形成装置において、記録紙等の上に転写されたトナー画像を、加熱して定着するために用いられる定着ベルトに関する。
【背景技術】
【０００２】
電子写真複写機、ファクシミリ、レーザービームプリンター等の画像形成装置において、その印刷・複写の最終段階では、加熱源により加熱された定着ベルトと加圧ローラとを圧接させ、その間にトナー画像が転写された被転写物を通過させ、未定着のトナーを加熱溶融させる熱定着方式が一般的に行われている。ここで使用される定着ベルトには、優れた定着性を得るための弾性や熱伝導性、及び、優れた耐久性や耐摩耗性を得るための機械的強度等が求められる。定着ベルトには、さらに、オフセット（二重転写）等を防止し鮮明な画像を形成するため、トナーの離型性に優れること、帯電されにくく除電が容易であることが求められる。【０００３】
これら様々な要請を満たすものとして、金属やポリイミド等からなるチューブ状の基材と、離型性、耐摩耗性が優れるフッ素樹脂等からなる樹脂層（表層）を有し、さらに基材と表層の間にプライマー層が設けられた構造の定着ベルト（定着ローラ）が提案されている。又、カラートナーの定着性の向上等のため、基材と表層の間にさらにシリコーンゴム等からなる弾性層を設け、これらの層間にプライマー層が設けられた構造の定着ベルト（定着スリーブ）も提案されている。【０００４】
そして、帯電されにくく除電を容易にする、オフセットを防止し鮮明な画像を形成する等の目的のため、前記プライマー層に導電性を付与する方法や導電性層を設ける方法も提案されている。【０００５】
例えば、特許３３０５４６７号公報（特許文献１）には、カーボン（カーボンブラック）粉末１〜４０重量％を含む導電性プライマー層や導電性層を有する定着チューブ（定着ベルト）が開示されている。特許文献１における導電性プライマー層は、一般の定着ベルトのプライマー層と同様に、トップコート（表層）であるフッ素樹脂膜と基材であるポリイミドチューブを接着する接着層としての役割を有するが、さらに、カーボンブラック粉末を含むことにより導電性が付与され、オフセットを防止し鮮明な画像を形成するための導電層としての役割を有するものである。  
【特許文献１】特許３３０５４６７号公報
【発明の概要】
【発明が解決しようとする課題】
【０００６】
表層がフッ素樹脂よりなる場合、表層と他の層との間のプライマーとしては、フッ素樹脂との密着力を向上させるため、フッ素樹脂を主体とする材料より構成されることが好ましい。しかし、フッ素樹脂そのものは導電性を有しないため、導電性を付与しオフセットを防止するためには、プライマー層にカーボンブラック粉末や酸化金属等のような導電フィラーを多量に配合することが好ましい。【０００７】
しかし、フッ素樹脂成分を含んでいるプライマー層に、導電フィラーを多量に添加すると、密着に寄与するフッ素成分が十分にプライマー層表面に現れなくなるので、密着力が低下することが知られている。すなわち、プライマー層に導電フィラーを多量に配合すると、フッ素樹脂等からなる表層とポリイミド等からなる基材間、あるいは、フッ素樹脂等からなる表層とシリコーンゴム等からなる弾性層間の密着力が低下し、通紙耐久性が低下する問題が生じる。【０００８】
さらに、表層に透明なフッ素樹脂が用いられている場合、そして導電フィラーとしてカーボンブラック粉末を用いた場合、カーボンブラックは黒色であるため、プライマー層にカーボンブラック粉末を多量に配合すると、ムラを生じ外観が損なわれる可能性がある。【０００９】
そこで、表層と他の層との間に設けられるプライマー層であって、オフセット等を防止し鮮明な画像を形成するための高い導電性を有するとともに、表層と他の層との間の密着性に優れたプライマー層の開発が望まれていた。さらに、表層に透明なフッ素樹脂が用いられている場合であっても外観が損なわれることがないプライマー層の開発も望まれていた。そして、このようなプライマー層を有し、オフセット等を防止する効果に優れ鮮明な画像を形成することができるとともに、表層と他の層との間の密着性に優れ、外観的にも問題のない定着ベルトの開発が望まれていた。【００１０】
本発明は、オフセット等を防止する効果に優れ鮮明な画像を形成することができるとともに、表層と他の層との間の密着性に優れ、外観的にも問題のない定着ベルトを提供することを課題とする。
【課題を解決するための手段】
【００１１】
本発明者は、前記課題を解決するために鋭意研究を行った結果、カーボンブラック粉末等の代わりに、含フッ素イオン導電剤を用いることにより、プライマー層に高い導電性を付与することができるとともに、表層と他の層との間の密着性に優れ、外観的にも問題のない定着ベルトが得られることを見出し、本発明を完成した。即ち、前記の課題は、以下に示す構成からなる発明により解決される。【００１２】
請求項１に記載の発明は、
チューブ状基材、最外層に設けられフッ素樹脂Ａよりなる表層、及び前記表層に接して設けられるプライマー層を有し、
前記プライマー層は、フッ素樹脂Ｂと含フッ素イオン導電剤を含有していることを特徴とする定着ベルトである。【００１３】
この発明は、プライマー層に添加される導電剤として、含フッ素イオン導電剤より選ばれる１種又は２種以上の導電剤を用いることを特徴とする。含フッ素イオン導電剤が、プライマー層中に多量（例えば４０重量％）に含まれていても、プライマー層の接着力は阻害されない。含フッ素イオン導電剤は、表層やプライマー層に用いられているフッ素樹脂と同様に、それぞれの構造中にＣ−ＦやＦ−の構造を持っているので、表層やプライマー層を構成するフッ素樹脂と界面がなじみやすく、導電フィラーがプライマー層中に多量に含まれていてもその接着力を阻害しないためと考えられる。【００１４】
従って、フッ素樹脂からなる表層と、その下の層、例えばポリイミドからなる基材やシリコーンゴムからなる弾性層、との間の優れた密着力が、このプライマー層により保たれるため、通紙耐久力にも優れる定着ベルトを得ることができる。【００１５】
含フッ素イオン導電剤とは、分子中にフッ素を有し、イオン導電性を有する化合物（フッ素系イオン導電化合物）である。例えば、式Ｒｆ−ＳＯ３Ｍ（Ｒｆは、フッ素を含むアルキル基を表し、Ｍは、Ｈ、Ｋ、Ｎａ、ＮＨ４又はＬｉを表す。以下の式においても、同じである。）で表されるスルホン酸塩、ＭＯ３Ｓ−（ＣＦ２）ｎ−ＳＯ３Ｍで表されるジスルホン酸塩、（Ｒｆ−ＳＯ２）２Ｏで表されるスルホン酸無水物、Ｒｆ−ＳＯ３Ｒ（Ｒはアルキル基等を表す。）で表されるスルホン酸エステル、Ｒｆ−ＳＯ２Ｃｌで表されるスルホン酸クロリド、（Ｒｆ−ＳＯ２）２ＮＭで表されるスルホンイミド、環状スルホンイミド、Ｒｆ−ＳＯ２ＮＨＭで表されるスルホンアミド、（Ｆ−ＳＯ２）２ＮＭで表されるフルオロスルホニルイミド誘導体、及び、上記の構造を持った含フッ素アニオン、例えばスルホン酸系アニオン、イミド系アニオン、フルオロスルホニルイミドアニオン等を持つイオン性液体を挙げることができる。【００１６】
又、これらの含フッ素イオン導電剤はイオン性導電剤としての機能を有する。従って、この含フッ素イオン導電剤を添加したプライマー層は導電性が付与され導電層として機能する。そして、このプライマー層を用いて定着ベルト（定着ローラ、定着スリーブ）を作製した場合、定着ベルトの表層の帯電を防止し徐電を効率よく行うことができるので、オフセットが防止され、鮮明な画像を形成することができる画像性に優れた定着ベルトとすることができる。【００１７】
また、これらの含フッ素イオン導電剤としては、カリウム塩及びリチウム塩（前記式におけるＭがＫ又はＬｉのもの）等のような無色の化合物が好ましい。無色の化合物を用いることにより、表層を構成するフッ素樹脂が透明であっても、定着ベルトの外観を損ねることがない。【００１８】
本発明の定着ベルトを構成するチューブ状基材とは、管状のベルトや円柱状、円筒状のローラ等であり、この外周上にプライマー層や表層が設けられる（図１参照）。表層は、本発明の定着ベルトの最外層であり、プライマー層に接して設けられる。図１（ｂ）に示されるように、チューブ状基材と表層の間に、さらに他の層、例えばカラートナーの定着性を向上するための弾性層が設けられてもよい。【００１９】
すなわち本発明の定着ベルトとしては、例えば、図１（ａ）に示されるような、チューブ状基材、プライマー層及び表層の３層から構成される定着ローラ、並びに、図１（ｂ）に示されるような、チューブ状基材、プライマー層、弾性層、プライマー層及び表層の５層から構成される定着スリーブを挙げることができる。なお、以後、表層と接するプライマー層をプライマー層（Ｉ）と言い、定着スリーブにおいてチューブ状基材と弾性層間に設けられるプライマー層をプライマー層（ＩＩ）と言う。請求項１における、フッ素樹脂Ｂに含フッ素イオン導電剤を配合してなるプライマー層（すなわち本発明を構成するプライマー層）は、プライマー層（Ｉ）である。【００２０】
表層やプライマー層（Ｉ）を構成する樹脂は、フッ素樹脂を主体とする。すなわち、フッ素樹脂を主成分とし、好ましくは５０重量％以上より好ましくは８０重量％以上がフッ素樹脂からなるが、本発明の趣旨を損ねない範囲で他の樹脂等が含まれていてもよい。又この樹脂が、フッ素樹脂のみからなる場合も含まれる。【００２１】
表層を構成する樹脂を、フッ素樹脂を主体とする樹脂とすることにより、表層の離型性、耐摩耗性を優れたものとすることができる。そして、表層及びプライマー層（Ｉ）がともにフッ素樹脂を主体として構成されることにより、両層間の優れた密着性が得られる。【００２２】
表層及びプライマー層（Ｉ）を構成するフッ素樹脂は、両者が同じ樹脂であってもよいし、本発明の趣旨を損ねない限り、すなわち表層及びプライマー層（Ｉ）間の密着性が保たれる範囲で互いに異なっていてもよい。ここでは、表層を構成するフッ素樹脂をフッ素樹脂Ａ、プライマー層（Ｉ）を構成するフッ素樹脂をフッ素樹脂Ｂと言う。【００２３】
請求項２に記載の発明は、前記含フッ素イオン導電剤が、ペンタフルオロエタンスルホン酸カリウム、トリフルオロメタンスルホン酸カリウム及びトリフルオロメタンスルホン酸リチウムからなる群より選ばれる１種以上であることを特徴とする請求項１に記載の定着ベルトである。前記含フッ素イオン導電剤としては、カリウム塩であるもの、リチウム塩であるもの等が好ましいが、カリウム塩であるものとしては、例えば、トリフルオロメタンスルホン酸カリウム、ペンタフルオロエタンスルホン酸カリウム、ヘプタフルオロプロパンスルホン酸カリウム、ノナフルオロブタンスルホン酸カリウム、ビス（フルオロスルホニルイミド）カリウム塩、ペルフルオロアルキルジスルホン酸カリウム等を挙げることができる。又、リチウム塩であるものとしては、例えば、トリフルオロメタンスルホン酸リチウム、ペンタフルオロエタンスルホン酸リチウム、ヘプタフルオロプロパンスルホン酸リチウム、ノナフルオロブタンスルホン酸リチウム、ビス（フルオロスルホニルイミド）リチウム塩、ペルフルオロアルキルジスルホン酸リチウム等を挙げることができる。中でも、ペンタフルオロエタンスルホン酸カリウム、トリフルオロメタンスルホン酸カリウム及びトリフルオロメタンスルホン酸リチウムを好ましい含フッ素イオン導電剤として挙げることができる。これらの含フッ素イオン導電剤は初期の導電性に優れるだけでなく耐久試験後の導電性にも優れている。【００２４】
請求項３に記載の発明は、前記含フッ素イオン導電剤の配合割合がフッ素樹脂Ｂと含フッ素イオン導電剤の合計量に対して、１〜４０重量％であることを特徴とする請求項１又は請求項２に記載の定着ベルトである。含フッ素イオン導電剤の配合割合が、フッ素樹脂Ｂと含フッ素イオン導電剤の合計量に対して、１重量％未満である場合は、プライマー層（Ｉ）に十分な導電性が付与されない場合があり、オフセット防止が十分とならない場合がある。一方、４０重量％を超えると、表層との間の密着性が低下し、接着層としての機能が十分とはならない場合がある。含フッ素イオン導電剤の配合割合は、より好ましくは３〜４０重量％であり、特に好ましくは５〜４０重量％である。【００２５】
請求項４に記載の発明は、前記チューブ状基材が、金属又はポリイミドのチューブであることを特徴とする請求項１ないし請求項３のいずれか１項に記載の定着ベルトである。チューブ状基材を構成する材質としては、金属や機械的強度及び耐熱性に優れた樹脂を用いることができる。これらは、機械的強度及び耐熱性がともに優れているので好ましい。金属としては、機械的強度や耐食性に優れたアルミニウム、ＳＵＳ等を挙げることができる。樹脂としてはポリイミドが、特に、機械的強度及び耐熱性がともに優れているので好ましい。なお、チューブとは、管及びエンドレスベルトのいずれも含む意味である。【００２６】
請求項５に記載の発明は、前記プライマー層とチューブ状基材の間に、さらに弾性層を有することを特徴とする請求項１ないし請求項４のいずれか１項に記載の定着ベルトである。本発明（請求項１の発明）は、定着ローラ及び定着スリーブのいずれにおいても適用することができるが、特に弾性層を有する定着スリーブに好適に適用される。弾性層は、定着ベルトに弾性を付与するために設けられる層であり、シリコーンゴム等の弾性体から構成される。定着ベルトに弾性を付与することにより、カラートナーの定着性を向上させることができるので、弾性層を有する定着スリーブは、カラー複写機、カラープリンター等に好適に用いられる。
【発明の効果】
【００２７】
本発明の定着ベルトは、オフセット等を防止する効果に優れ鮮明な画像を形成することができるとともに、表層と他の層との間の密着性にも優れた定着ベルトである。
【発明を実施するための形態】
【００２８】
次に、本発明を実施するための形態、特に最良の形態につき説明するが、本発明の範囲はこの形態のみに限定されるものではなく、本発明の趣旨を損ねない範囲で種々の変更を加えることは可能である。
【００２９】
図１は、本発明の定着ベルトの例を模式的に示す図であり、定着ベルトの回転軸に直交する断面図である。図１中、図１（ａ）は、基材１、プライマー層（Ｉ）３、表層５の３層からなる定着ローラの例である。図１（ｂ）は、さらに、ゴム弾性層４を基材１と表層５の間に有し、ゴム弾性層４と表層５の間にプライマー層（Ｉ）３を有するとともに、基材１とゴム弾性層４の間にもプライマー層（ＩＩ）３１を有し、５層からなる定着スリーブの例である。このような定着ローラ及び定着スリーブはいずれも本発明の定着ベルトに含まれる。以下の説明は、特に断りのない限り図１（ａ）の定着ローラ及び図１（ｂ）の定着スリーブのいずれにも適用できるものである。
【００３０】
基材１は、ポリイミド樹脂からなる円柱状の固体、すなわちポリイミドチューブである。前記のように、基材としては、ポリイミド樹脂等からなるエンドレスベルトを用いることもできる。又、基材の材料としては、ポリイミド樹脂の代わりに、ポリアミドイミド樹脂等の他の耐熱性樹脂や、ＳＵＳやアルミニウム等の金属からなる金属管を用いることもできる。しかし、製作の容易さ、耐熱性、弾性率、強度等の面からは、ポリイミド樹脂が好ましい。
【００３１】
基材１の製造方法としては、例えば、金属製の円筒状芯体の外周面に、ポリイミド前駆体（ポリアミック酸）の有機溶媒溶液（ポリイミドワニス）をディスペンサー法等により塗布し、加熱して前記前駆体を脱水、閉環させポリイミド化させる方法が挙げられる。ポリイミド前駆体には、好ましくは適量の熱伝導性改善用のフィラーが配合される。又、加熱温度は、３５０℃から４５０℃程度である。
【００３２】
ポリイミドワニスとしては、宇部興産社製のＵワニスＳを挙げることができ、有機溶媒としては、ジメチルアセトアミドやＮ−メチルピロリドン等を挙げることができるが、これらに限定されるものではない。イミド化後は、前記芯体と一体で基材として用いることもできるし、前記芯体を他の芯体に置き換えてもよい。又、基材がエンドレスベルトの場合は、前記芯体からイミド化されたフィルム（ポリイミドチューブ）を取外して用いることもできる。基材が、ポリイミドチューブの場合、その厚さは、耐久性と弾力性の面から３０〜８０μｍ程度が好ましい。
【００３３】
表層５は、ポリテトラフルオロエチレン（ＰＴＦＥ）、四フッ化エチレン−パーフルオロアルコキシエチレン共重合体（ＰＦＡ）、四フッ化エチレン−六フッ化プロピレン共重合体（ＦＥＰ）等のフッ素樹脂からなる。表層５を構成するフッ素樹脂としては、耐熱性の点からＰＴＦＥ又はＰＦＡを用いることが好ましい。
【００３４】
表層５の厚さは、１〜５０μｍが好ましく、より好ましくは２〜３５μｍ、さらに好ましくは３〜２５μｍである。表層５（フッ素樹脂層）が薄すぎると耐久性に劣り、複写枚数が多くなるにつれて早期に摩耗して離型性が損なわれるおそれがある。表層５が厚すぎると、定着ベルト全体の熱伝導率が下がり定着性が低下する傾向がある。
【００３５】
プライマー層（Ｉ）３は、含フッ素イオン導電剤を配合したフッ素樹脂からなる。含フッ素イオン導電剤としては、前記の例示中の含フッ素イオン導電剤の中から選ばれる１種の化合物を用いてもよいし、２種以上の化合物の混合物を用いてもよい。
【００３６】
プライマー層（Ｉ）３を構成するフッ素樹脂としては、表層５の場合と同様に、ＰＴＦＥ、ＰＦＡ、ＦＥＰ等が挙げられ、耐熱性の点からＰＴＦＥまたはＰＦＡを用いることが好ましい。又、表層５とは異なった種類のフッ素樹脂を用いてもよい。例えば、表層５にＰＴＦＥを用い、プライマー層（Ｉ）３にＦＥＰを用いることができるが、両者の構造や構成元素がかなり異なっているとプライマー層の接着層としての機能が低下する場合があるので、このような問題が生じない範囲のフッ素樹脂を用いることが好ましい。
【００３７】
プライマー層（Ｉ）３の厚さは、１〜１０μｍが好ましい。プライマー層（Ｉ）３が薄すぎると接着層、導電層としての効果が十分得られない可能性がある。一方、プライマー層（Ｉ）３が厚すぎると、定着ベルト全体の熱伝導率が低下し、定着性を下げる可能性がある。
【００３８】
図１（ｂ）の定着スリーブにおいて設けられるゴム弾性層４を構成する材料としては、シリコーンゴム、フッ素ゴム等を挙げることができるが、耐熱性、耐久性の面からはシリコーンゴムが好適に用いられる。プライマー層３１（ＩＩ）を構成する樹脂としては、ゴム系、レジン系、フッ素樹脂系等が挙げられる。
【００３９】
プライマー層（Ｉ）３及びプライマー層（ＩＩ）３１には、熱伝導性の向上等の目的で、含フッ素イオン導電剤以外のフィラーを添加してもよい。フィラーとしては、酸化チタン、炭化珪素、窒化硼素、シリカ又はアルミナ等の無機フィラーが、熱伝導率が良いなどの理由により、好ましく用いられる。
【００４０】
ただし、フィラーがプライマー層（Ｉ）３に添加される場合は、配合量が大きくなると、プライマー層の接着機能が低下し、表層の剥離等が生じやすくなる傾向がある。又、表層の表面粗度、離型性に影響を及ぼしこれらを低下させる傾向がある。従って、添加量はこれらの問題が生じない範囲とする。例えば、カーボンブラック粉末等も添加できるが、前記のようにカーボンブラック粉末の添加量が大きいと、密着性の低下、外観を損なう等の問題を生じるので、これらの問題を生じない範囲（好ましくは、１重量％以下）の添加量とする必要がある。
【００４１】
又、プライマー層（Ｉ）３及びプライマー層（ＩＩ）３１のいずれの場合においても、フィラーの配合量が大きくなると、プライマー層の機械的強度が低下する傾向があるので、添加量はこれらの問題が生じない範囲とすることが好ましい。
【００４２】
本発明の定着ベルトの製造方法は特に限定されないが、例えば、１）から５）を順次行うことにより製造できる。
１）前記（ポリイミド樹脂の場合）のようにして基材１を形成する。定着スリーブの製造の場合は、さらに、基材１上にプライマー層（ＩＩ）３１及びゴム弾性層４を、公知の方法等に従って形成する。
２）基材１又はゴム弾性層４の外周表面を研磨して外径や形状を整える。
３）プライマー層（Ｉ）３を構成するフッ素樹脂（例えば、ＰＦＡ）及び含フッ素イオン導電剤を、水等の分散媒に分散、溶解してフッ素樹脂の分散液を作製し、この分散液を外周表面が研磨された基材１又はゴム弾性層４の上に塗布する。
４）熱処理して塗布されたフッ素樹脂を焼結し、プライマー層（Ｉ）３を形成する。
５）形成されたプライマー層（Ｉ）３の表面に、フッ素樹脂（例えば、ＰＦＡ）の分散液を塗布し、熱処理して焼結し表層を形成する。
【００４３】
プライマー層（Ｉ）３の製造に用いられるフッ素樹脂の分散液は、含フッ素イオン導電剤の水溶液をフッ素樹脂の水分散液に配合して製造することができる。水分散液化の方法は特に限定されない。水分散液には、必要により分散状態を良好にするための分散剤、界面活性剤や、無機フィラーとのなじみを良好にするためのカップリング剤を添加することができる。
【００４４】
本発明の定着ベルトは、各種画像形成装置の定着部等に使用される。定着部では、定着ベルト内に加熱源が設けられ、定着ベルトは、ゴムローラ等からなる加圧ローラと対向、圧接され、その間にトナー画像が転写された被転写物が通過し、未定着のトナーを加熱溶融して被転写物上に定着する。
【実施例】
【００４５】
次に本発明をより具体的に説明するための実施例を示すが、実施例は本発明の範囲を限定するものではない。【００４６】
実施例１〜４８、比較例
以下に述べる方法、条件で、定着ベルト（定着スリーブ）を作製し、プライマー層の表面抵抗、弾性層と表層のピール強度を測定し、オフセット評価及び通紙耐久試験を行った。先ず、定着ベルトの作製方法、条件等について述べる。【００４７】
（基材及びプライマー層（ＩＩ）の形成）
外径１８．２ｍｍ、長さ２３３ｍｍのポリイミド樹脂製の円柱を、Ｘ−３４−１７３（信越化学社製、シリコーンレジン系プライマー：プライマー液（ａ）と言う。）に浸漬して引き揚げ（ディッピング法）、基材の外周面にプライマー液（ａ）を塗布した。その後、２００℃で３０分間加熱してプライマー液（ａ）を固体化し、基材の外周に厚さ４μｍのプライマー層（ＩＩ）を形成した。【００４８】
（弾性層の形成）
弾性層を形成するシリコーンゴムとしては、Ｘ−３４−３０４５（信越化学社製シリコーンゴム）を用いた。ディスペンサー法で厚み３２０μｍとなるように塗布した。【００４９】
（プライマー層（Ｉ）の形成）
ＰＬ−９９２ＣＬ（デュポン社製フッ素系プライマー）に、以下に示す導電剤を、表１〜６に示す配合量で配合して作製したプライマー液（ｂ）に、前記のようにして弾性層が形成されたベルトを浸漬して引き揚げ（ディッピング法）、弾性層の外周面にプライマー液（ｂ）を塗布した。その後、２２０℃で３０分間加熱して焼結し、弾性層の外周に厚さ４μｍのプライマー層（Ｉ）を形成した。【００５０】
なお、実施例、比較例で用いた導電剤を以下に示す。
比較例  ：  カーボンブラック：ライオン社製ライオンペースト（表中では「カーボンブラック」と示す。）
実施例１及び実施例１３〜１５：  トリフルオロメタンスルホン酸カリウム（化学式「ＣＦ３ＳＯ３Ｋ」）：三菱マテリアル社製ＥＦ−１２
実施例２及び実施例１６〜１８：  トリフルオロメタンスルホン酸リチウム（化学式「ＣＦ３ＳＯ３Ｌｉ」）：三菱マテリアル社製ＥＦ−１５
実施例３及び実施例１９〜２１：  （ＣＦ３ＳＯ２）２ＮＫ：三菱マテリアル社製ＥＦ−Ｎ１１２
実施例４及び実施例２２〜２４：  （ＣＦ３ＳＯ２）２ＮＬｉ：三菱マテリアル社製ＥＦ−Ｎ１１５
実施例５及び実施例２５〜２７：  ＣＦ２（ＣＦ２ＳＯ２）２ＮＫ：三菱マテリアル社製ＥＦ−Ｎ３０２
実施例６及び実施例２８〜３０：  ＣＦ２（ＣＦ２ＳＯ２）２ＮＬｉ：三菱マテリアル社製ＥＦ−Ｎ３０５
実施例７及び実施例３１〜３３：  （Ｃ４Ｆ９ＳＯ２）２ＮＫ：三菱マテリアル社製ＥＦ−Ｎ４４２
実施例８及び実施例３４〜３６：  （Ｃ４Ｆ９ＳＯ２）２ＮＬｉ：三菱マテリアル社製ＥＦ−Ｎ４４５
実施例９及び実施例３７〜３９：  Ｃ２Ｆ５ＳＯ３Ｋ：三菱マテリアル社製ＥＦ−２２
実施例１０及び実施例４０〜４２：  Ｃ３Ｆ７ＳＯ３Ｋ：三菱マテリアル社製ＥＦ−３２
実施例１１及び実施例４３〜４５：  Ｃ４Ｆ９ＳＯ３Ｋ：三菱マテリアル社製ＥＦ−４２
実施例１２及び実施例４６〜４８：  ＬｉＯ３Ｓ（ＣＦ２）３ＳＯ３Ｌｉ：三菱マテリアル社製ＥＦ−３００５
（実施例については、表中では化学式で示す。）【００５１】
（表層の形成）
ＰＦＡの分散液であるＥＭ−５６５ＣＬ（デュポン社製）を、前記のようにして形成したプライマー層（ＩＩ）の外周にディッピング法にて１０μｍの厚さに塗布し、３６０℃で３０分保持して焼成して表層を形成し、実施例と比較例の定着ベルトを完成させた。【００５２】
［プライマー層の表面抵抗］ＪＩＳ  Ｋ６９１１に準じて測定した。結果を表１〜６に示す。【００５３】
［弾性層と表層のピール強度］ＪＩＳＫ  ６８５４−２に準じて測定した。結果を表１〜６に示す。【００５４】
［オフセット評価］定着ベルトをプリンターに組み込み、目視でオフセット性を確認し、以下に示す基準により評価した。結果を表１〜６に示す。
○：２重画像を生じない。
×：２重画像が生じる。【００５５】
［通紙耐久試験］定着ベルトをプリンターに組み込み、通紙を行って確認し、以下に示す基準により評価した。結果を表１〜６に示す。
○：通紙を行った結果剥離を生じない。
×：通紙を行った結果剥離を生じる。【００５６】
［外観］以下に示す基準により評価した。結果を表１〜６に示す。
○：色ムラが確認できない。
×：色ムラが確認できる。【００５７】
【表１】
2012029380.tif 000003
【００５８】
【表２】
2012029380.tif 000004
【００５９】
【表３】
2012029380.tif 000005
【００６０】
【表４】
2012029380.tif 000006
【００６１】
【表５】
2012029380.tif 000007
【００６２】
【表６】
2012029380.tif 000008
【００６３】
表１〜６に示される結果から明らかなように、プライマー層（Ｉ）の導電剤としてカーボンブラックを用いた比較例では、カーボンブラックの配合量が１重量％である（従って、プライマー層（Ｉ）の表面抵抗が大きい）にも関わらず、プライマー層（Ｉ）と表層との剥離強度（ピール強度）が低く、密着性に劣る。一方、本発明例である実施例１〜48では、導電材の配合量を４〜１０重量％とした（従って、プライマー層（Ｉ）の表面抵抗が小さい）にも関わらず、優れた密着性が得られている。その結果、通紙耐久試験、外観も実施例１〜４８では優れた結果が得られているが、比較例でははるかに劣る結果しか得られていない。又、オフセット評価も、実施例１〜４８では比較例と比べて優れた結果が得られている。
【図面の簡単な説明】
【００６４】
【図１】定着ベルトの一例の回転軸に直交する断面図である。
【符号の説明】
【００６５】
１    基材
３    プライマー層（Ｉ）
３１  プライマー層（ＩＩ）
４    弾性層
５    表層
【図１】
2012029380.tif 000009
【国際調査報告】
2012029380.tif 000010
2012029380.tif 000011
2012029380.tif 000012
2012029380.tif 000013